(57)【要約】【課題】優れた防眩性能を示し、白ちゃけによる視認性の低下を防止することができるとともに、高精細の画像表示装置に適用した場合においても、ギラツキを発生せずに高いコントラストを発現することができる防眩フィルムおよびその製造方法を提供する。【解決手段】透明支持体上に積層された、凹凸表面を有する防眩層とを備え、空間周波数０．０１６μｍ-1における該防眩フィルムの複素透過関数のエネルギースペクトルＴ12と、空間周波数０．１５５μｍ-1におけるエネルギースペクトルＴ22との比Ｔ12／Ｔ22が６０００以下であり、空間周波数０．１０８μｍ-1におけるエネルギースペクトルＴ32と、空間周波数０．１５５μｍ-1におけるエネルギースペクトルＴ22との比Ｔ32／Ｔ22が３以上２０以下である防眩フィルム、その製造方法および当該防眩フィルムの製造方法に好適に用いられる金型の製造方法を提供する。【選択図】図１
2011047982.tif 000002
【特許請求の範囲】
【請求項１】
透明支持体と、前記透明支持体上に積層された、凹凸表面を有する防眩層とを備える防眩フィルムであって、
空間周波数０．０１６μｍ-1における前記防眩フィルムの複素透過関数のエネルギースペクトルＴ12と、空間周波数０．１５５μｍ-1における前記防眩フィルムの複素透過関数のエネルギースペクトルＴ22との比Ｔ12／Ｔ22が６０００以下であり、
空間周波数０．１０８μｍ-1における前記防眩フィルムの複素透過関数のエネルギースペクトルＴ32と、空間周波数０．１５５μｍ-1における前記防眩フィルムの複素透過関数のエネルギースペクトルＴ22との比Ｔ32／Ｔ22が３以上２０以下である防眩フィルム。
【請求項２】
前記凹凸表面は、傾斜角度が５°以下である面を９５％以上含む請求項１に記載の防眩フィルム。
【請求項３】
前記防眩層は、平均粒径が０．４μｍ以上の微粒子を含まない請求項１または２に記載の防眩フィルム。
【請求項４】
請求項１〜３のいずれかに記載の防眩フィルムを製造する方法であって、
０μｍ-1より大きく０．０４μｍ-1以下の範囲内に極大値を持たないエネルギースペクトルを示すパターンを用いて前記凹凸表面が形成される防眩フィルムの製造方法。
【請求項５】
前記パターンを用いて、凹凸面を有する金型を作製する工程と、
前記透明支持体上に形成された樹脂層の表面に、前記金型の凹凸面を転写する工程を含む請求項４に記載の防眩フィルムの製造方法。
【請求項６】
請求項５に記載の金型を製造する方法であって、
金型用基材の表面に銅めっきまたはニッケルめっきを施す第１めっき工程と、
第１めっき工程によってめっきが施された表面を研磨する研磨工程と、
研磨された面に感光性樹脂膜を形成する感光性樹脂膜形成工程と、
感光性樹脂膜上に前記パターンを露光する露光工程と、
前記パターンが露光された感光性樹脂膜を現像する現像工程と、
現像された感光性樹脂膜をマスクとして用いてエッチング処理を行ない、研磨されためっき面に凹凸を形成する第１エッチング工程と、
感光性樹脂膜を剥離する感光性樹脂膜剥離工程と、
形成された凹凸面にクロムめっきを施す第２めっき工程と、
を含む、金型の製造方法。
【請求項７】
前記感光性樹脂膜剥離工程と前記第２めっき工程との間に、形成された凹凸面の凹凸形状をエッチング処理によって鈍らせる第２エッチング工程を含む、請求項６に記載の金型の製造方法。
【請求項８】
前記第２めっき工程において形成されるクロムめっきが施された凹凸面が、前記樹脂層の表面に転写される金型の凹凸面である、請求項６または７に記載の金型の製造方法。
【請求項９】
前記第２めっき工程におけるクロムめっきにより形成されるクロムめっき層が１〜１０μｍの厚みを有する、請求項６〜８のいずれかに記載の金型の製造方法。
【発明の詳細な説明】
【技術分野】
【０００１】
本発明は、防眩（アンチグレア）フィルムおよびその製造方法に関し、より詳しくは、透明支持体上に、微細な凹凸表面を有する防眩層が形成されてなる防眩フィルムおよびその製造方法に関する。また、本発明は、当該防眩フィルムの製造方法に好適に用いられる金型の製造方法に関する。
【背景技術】
【０００２】
液晶ディスプレイ、プラズマディスプレイパネル、ブラウン管（陰極線管：ＣＲＴ）ディスプレイ、有機エレクトロルミネッセンス（ＥＬ）ディスプレイなどの画像表示装置は、その表示面に外光が映り込むと視認性が著しく損なわれてしまう。従来、このような外光の映り込みを防止するために、画質を重視するテレビやパーソナルコンピュータ、外光の強い屋外で使用されるビデオカメラやデジタルカメラ、および反射光を利用して表示を行なう携帯電話などにおいては、画像表示装置の表面に外光の映り込みを防止するためのフィルム層が設けられている。このフィルム層は、光学多層膜による干渉を利用した無反射処理が施されたフィルムからなるものと、表面に微細な凹凸を形成することにより入射光を散乱させて映り込み像をぼかす防眩処理が施されたフィルムからなるものとに大別される。前者の無反射フィルムは、均一な光学膜厚の多層膜を形成する必要があるため、コスト高になる。これに対して、後者の防眩フィルムは、比較的安価に製造することができるため、大型のパーソナルコンピュータやモニタなどの用途に広く用いられている。
【０００３】
このような防眩フィルムは従来、たとえば、微粒子を分散させた樹脂溶液を基材シート上に膜厚を調整して塗布し、該微粒子を塗布膜表面に露出させることでランダムな表面凹凸を基材シート上に形成する方法などにより製造されている。しかしながら、このような微粒子を分散させた樹脂溶液を用いて製造された防眩フィルムは、樹脂溶液中の微粒子の分散状態や塗布状態などによって表面凹凸の配置や形状が左右されてしまうため、意図したとおりの表面凹凸を得ることが困難であり、防眩フィルムのヘイズを低く設定する場合、十分な防眩効果が得られないという問題があった。さらに、このような従来の防眩フィルムを画像表示装置の表面に配置した場合、散乱光によって表示面全体が白っぽくなり、表示が濁った色になる、いわゆる「白ちゃけ」が発生しやすいという問題があった。また、最近の画像表示装置の高精細化に伴って、画像表示装置の画素と防眩フィルムの表面凹凸形状とが干渉し、その結果、輝度分布が発生して表示面が見えにくくなる、いわゆる「ギラツキ」現象が発生しやすいという問題もあった。ギラツキを解消するために、バインダ樹脂とこれに分散される微粒子との間に屈折率差を設けて光を散乱させる試みもあるが、そのような防眩フィルムを画像表示装置の表面に配置した際には、微粒子とバインダ樹脂との界面における光の散乱によって、コントラストが低下しやすいという問題もあった。
【０００４】
一方、微粒子を含有させずに、透明樹脂層の表面に形成された微細な凹凸だけで防眩性を発現させる試みもある。たとえば、特開２００２−１８９１０６号公報（特許文献１）には、透明樹脂フィルム上に、三次元１０点平均粗さ、および、三次元粗さ基準面上における隣接する凸部同士の平均距離が、それぞれ所定値を満足する微細な表面凹凸を有する電離放射線硬化性樹脂層の硬化物層が積層された防眩フィルムが開示されている。この防眩フィルムは、エンボス鋳型と透明樹脂フィルムとの間に電離放射線硬化性樹脂を挟んだ状態で、当該電離放射線硬化性樹脂を硬化させることにより製造される。しかしながら、特許文献１に開示される防眩フィルムによっても、十分な防眩効果、白ちゃけの抑制、高コントラスト、およびギラツキの抑制を達成することは難しかった。
【０００５】
また、表示装置の表示面に配置される防眩フィルムではなく、液晶表示装置の背面側に配置される光拡散層として、表面に微細な凹凸が形成されたフィルムを用いることも、たとえば特開平６−３４９６１号公報（特許文献２）、特開２００４−４５４７１号公報（特許文献３）、特開２００４−４５４７２号公報（特許文献４）などに開示されている。このうち特許文献３および４には、フィルムの表面に凹凸を形成する手法として、凹凸を反転させた形状を有するエンボスロールに電離放射線硬化性樹脂液を充填し、充填された樹脂にロール凹版の回転方向に同期して走行する透明基材を接触させ、透明基材がロール凹版に接触しているときに、ロール凹版と透明基材との間にある樹脂を硬化させ、硬化と同時に硬化樹脂と透明基材とを密着させた後、硬化後の樹脂と透明基材との積層体をロール凹版から剥離する方法が開示されている。
【０００６】
しかしながらこのような特許文献３および４に開示された方法では、用いることのできる電離放射線硬化性樹脂液の組成が限られ、また溶媒で希釈して塗布したときのようなレベリングが期待できないことから、膜厚の均一性に課題があることが予想される。さらに、特許文献３および４に開示された方法では、エンボスロール凹版に直接樹脂液を充填する必要があることから、凹凸面の均一性を確保するためには、エンボスロール凹版に高い機械精度が要求され、エンボスロールの作製が難しいという課題があった。
【０００７】
次に、表面に凹凸を有するフィルムの作製に用いられるロールの作製方法として、たとえば、上述した特許文献２には、金属などを用いて円筒体を作り、その表面に電子彫刻、エッチング、サンドブラストなどの手法により凹凸を形成する方法が開示されている。また、特開２００４−２９２４０号公報（特許文献５）には、ビーズショット法によってエンボスロールを作製する方法が開示されており、特開２００４−９０１８７号公報（特許文献６）には、ロールの表面に金属めっき層を形成する工程、金属めっき層の表面を鏡面研磨する工程、さらに必要に応じてピーニング処理をする工程を経て、エンボスロールを作製する方法が開示されている。
【０００８】
しかしながら、このようにエンボスロールの表面にブラスト処理を施したままの状態では、ブラスト粒子の粒径分布に起因する凹凸径の分布が生じるとともに、ブラストにより得られるくぼみの深さを制御することが困難であり、防眩機能に優れた凹凸の形状を再現性よく得ることに課題があった。
【０００９】
また、上述した特許文献１には、好ましくは鉄の表面にクロムめっきしたローラを用い、サンドブラスト法やビーズショット法により凹凸型面を形成することが記載されている。さらに、このように凹凸が形成された型面には、使用時の耐久性を向上させる目的で、クロムめっきなどを施してから使用することが好ましく、それにより硬膜化および腐食防止を図ることができる旨の記載もある。一方、上述した特許文献３、４のそれぞれの実施例には、鉄芯表面にクロムめっきし、＃２５０の液体サンドブラスト処理をした後に、再度クロムめっき処理して、表面に微細な凹凸形状を形成することが記載されている。
【００１０】
しかしながら、このようなエンボスロールの作製法では、硬度の高いクロムめっきの上にブラストやショットを行なうため、凹凸が形成されにくく、しかも形成された凹凸の形状を精密に制御することが困難であった。また、特開２００４−２９６７２号公報（特許文献７）にも記載されるとおり、クロムめっきは、下地となる材質およびその形状に依存して表面が荒れることが多く、ブラストにより形成された凹凸上にクロムめっきで生じた細かいクラックが形成されるため、どのような凹凸ができるかの設計が難しいという課題があった。さらに、クロムめっきで生じる細かいクラックがあるため、最終的に得られる防眩フィルムの散乱特性が好ましくない方向に変化するという課題もあった。さらには、エンボスロール母材表面の材質とめっき種の組み合わせにより、仕上がりのロール表面が多種多様に変化するため、必要とする表面凹凸形状を精度よく得るためには、適切なロール表面の材質と適切なめっき種を選択しなければならないという課題もあった。さらにまた、望む表面凹凸形状が得られたとしても、めっき種によっては使用時の耐久性が不十分となることもあった。
【００１１】
特開２０００−２８４１０６号公報（特許文献８）には、基材にサンドブラスト加工を施した後、エッチング工程および／または薄膜の積層工程を施すことが記載されている。また、特開２００６−５３３７１号公報（特許文献９）には、基材を研磨し、サンドブラスト加工を施した後、無電解ニッケルめっきを施すことが記載されている。また、特開２００７−１８７９５２号公報（特許文献１０）には、基材に銅めっきまたはニッケルめっきを施した後、研磨し、サンドブラスト加工を施した後、クロムめっきを施してエンボス版を作製することが記載されている。さらに、特開２００７−２３７５４１号公報（特許文献１１）には、銅めっきまたはニッケルめっきを施した後、研磨し、サンドブラスト加工を施した後、エッチング工程または銅めっき工程を施した後にクロムめっきを施してエンボス版を作製することが記載されている。これらのサンドブラスト加工を用いる製法では、表面凹凸形状を精密に制御された状態で形成することが難しいため、表面凹凸形状に５０μｍ以上の周期を持つ比較的大きい凹凸形状も作製されてしまう。その結果、それらの大きい凹凸形状と画像表示装置の画素とが干渉し、輝度分布が発生して表示面が見にくくなる「ギラツキ」が発生しやすいという問題があった。
【先行技術文献】
【特許文献】
【００１２】
【特許文献１】特開２００２−１８９１０６号公報
【特許文献２】特開平６−３４９６１号公報
【特許文献３】特開２００４−４５４７１号公報
【特許文献４】特開２００４−４５４７２号公報
【特許文献５】特開２００４−２９２４０号公報
【特許文献６】特開２００４−９０１８７号公報
【特許文献７】特開２００４−２９６７２号公報
【特許文献８】特開２０００−２８４１０６号公報
【特許文献９】特開２００６−５３３７１号公報
【特許文献１０】特開２００７−１８７９５２号公報
【特許文献１１】特開２００７−２３７５４１号公報
【発明の概要】
【発明が解決しようとする課題】
【００１３】
本発明の目的は、低ヘイズでありながら、画像表示装置に適用したときに、優れた防眩性能を示し、かつ、白ちゃけによる視認性の低下を防止することができるとともに、高精細の画像表示装置に適用した場合においても、ギラツキを発生せずに高いコントラストを発現することができる防眩フィルムおよびその製造方法、ならびに、当該防眩フィルムの製造方法に好適に用いられる金型の製造方法を提供することである。
【課題を解決するための手段】
【００１４】
本発明は、透明支持体と、該透明支持体上に積層された、凹凸表面を有する防眩層とを備える防眩フィルムであって、空間周波数０．０１６μｍ-1における該防眩フィルムの複素透過関数のエネルギースペクトルＴ12と、空間周波数０．１５５μｍ-1における該防眩フィルムの複素透過関数のエネルギースペクトルＴ22との比Ｔ12／Ｔ22が６０００以下であり、空間周波数０．１０８μｍ-1における該防眩フィルムの複素透過関数のエネルギースペクトルＴ32と、空間周波数０．１５５μｍ-1における該防眩フィルムの複素透過関数のエネルギースペクトルＴ22との比Ｔ32／Ｔ22が３以上２０以下である防眩フィルムを提供する。
【００１５】
本発明の防眩フィルムが備える上記凹凸表面は、傾斜角度が５°以下である面を９５％以上含むことが好ましい。また、上記防眩層は、平均粒径が０．４μｍ以上の微粒子を含まない層とすることができる。
【００１６】
また本発明は、上記いずれかに記載の防眩フィルムを製造する方法を提供する。本発明の防眩フィルムの製造方法は、０μｍ-1より大きく０．０４μｍ-1以下の範囲内に極大値を持たないエネルギースペクトルを示すパターンを用いて、防眩フィルムの凹凸表面が形成されることを特徴とする。本発明の防眩フィルムの製造方法は、上記パターンを用いて、凹凸面を有する金型を作製する工程と、透明支持体上に形成された樹脂層の表面に、該金型の凹凸面を転写する工程を含むことが好ましい。
【００１７】
さらに本発明は、上記本発明の防眩フィルムの製造方法に好適に用いられる金型の製造方法を提供する。本発明の金型の製造方法は、金型用基材の表面に銅めっきまたはニッケルめっきを施す第１めっき工程と、第１めっき工程によってめっきが施された表面を研磨する研磨工程と、研磨された面に感光性樹脂膜を形成する感光性樹脂膜形成工程と、感光性樹脂膜上に上記パターンを露光する露光工程と、上記パターンが露光された感光性樹脂膜を現像する現像工程と、現像された感光性樹脂膜をマスクとして用いてエッチング処理を行ない、研磨されためっき面に凹凸を形成する第１エッチング工程と、感光性樹脂膜を剥離する感光性樹脂膜剥離工程と、形成された凹凸面にクロムめっきを施す第２めっき工程とを含む。
【００１８】
本発明の金型の製造方法は、感光性樹脂膜剥離工程と第２めっき工程との間に、第１エッチング工程によって形成された凹凸面の凹凸形状をエッチング処理によって鈍らせる第２エッチング工程を含むことが好ましい。
【００１９】
第２めっき工程において形成されるクロムめっきが施された凹凸面が、上記樹脂層の表面に転写される金型の凹凸面であることが好ましい。すなわち、本発明の金型の製造方法においては、第２めっき工程後に表面を研磨する工程を設けることなく、クロムめっきが施された凹凸面を、そのまま上記樹脂層の表面に転写される金型の凹凸面として用いることが好ましい。
【００２０】
第２めっき工程におけるクロムめっきにより形成されるクロムめっき層は、１〜１０μｍの厚みを有することが好ましい。
【発明の効果】
【００２１】
本発明によれば、低ヘイズでありながら、画像表示装置に適用したときに、優れた防眩性能を示し、かつ、白ちゃけによる視認性の低下を防止することができるとともに、高精細の画像表示装置に適用した場合においても、ギラツキを発生せずに高いコントラストを発現する防眩フィルムを提供することができる。また、本発明の防眩フィルムの製造方法および金型の製造方法によれば、上記のような優れた光学特性を示す防眩フィルムを再現性よく製造することができる。
【図面の簡単な説明】
【００２２】
【図１】本発明の防眩フィルムの一例を模式的に示す断面図である。
【図２】本発明の防眩フィルムの表面を模式的に示す斜視図である。
【図３】本発明の防眩フィルムの断面を模式的に示す図である。
【図４】標高を表す関数ｈ（ｘ，ｙ）が離散的に得られる状態を示す模式図である。
【図５】本発明の防眩フィルムの複素透過関数を二次元の離散関数ｔ（ｘ，ｙ）で表したものである。
【図６】図５に示した二次元関数ｔ（ｘ，ｙ）を離散フーリエ変換して得られた複素透過関数のエネルギースペクトルＴ2（ｆx，ｆy）を白と黒のグラデーションで示したものである。
【図７】図６に示した複素透過関数のエネルギースペクトルＴ2（ｆx，ｆy）のｆx＝０における断面を示す図である。
【図８】微細凹凸表面の傾斜角度の測定方法を説明するための模式図である。
【図９】防眩フィルムの微細凹凸表面の傾斜角度分布のヒストグラムの一例を示すグラフである。
【図１０】本発明の防眩フィルムを作製するために用いたパターンである画像データの一部を、階調の二次元離散関数ｇ（ｘ，ｙ）で表した図である。
【図１１】図１０に示した階調の二次元離散関数ｇ（ｘ，ｙ）を離散フーリエ変換して得られたエネルギースペクトルＧ2（ｆx，ｆy）のｆx＝０における断面を示す図である。
【図１２】本発明の金型の製造方法の前半部分の好ましい一例を模式的に示す図である。
【図１３】本発明の金型の製造方法の後半部分の好ましい一例を模式的に示す図である。
【図１４】第１エッチング工程においてサイドエッチングが進行する状態を模式的に示す図である。
【図１５】第１エッチング工程によって形成された凹凸面が第２エッチング工程によって鈍る状態を模式的に示す図である。
【図１６】実施例２の金型作製の際に使用したパターンより得られた画像データの階調を二次元関数ｇ（ｘ，ｙ）で表した図である。
【図１７】実施例３の金型作製の際に使用したパターンより得られた画像データの階調を二次元関数ｇ（ｘ，ｙ）で表した図である。
【図１８】実施例４の金型作製の際に使用したパターンより得られた画像データの階調を二次元関数ｇ（ｘ，ｙ）で表した図である。
【図１９】実施例５の金型作製の際に使用したパターンより得られた画像データの階調を二次元関数ｇ（ｘ，ｙ）で表した図である。
【図２０】比較例１の金型作製の際に使用したパターンより得られた画像データの階調を二次元関数ｇ（ｘ，ｙ）で表した図である。
【図２１】実施例２〜５および比較例１〜２の防眩フィルムの複素透過関数より得られたエネルギースペクトルＴ2（ｆx，ｆy）のｆx＝０における断面を表した図である。
【図２２】実施例２〜５および比較例１の金型作製の際に使用したパターンのエネルギースペクトルＧ2（ｆx，ｆy）のｆx＝０における断面を表した図である。
【発明を実施するための形態】
【００２３】
＜防眩フィルム＞
本発明の防眩フィルムは、図１にその一例を示すように、透明支持体１０１と、透明支持体１０１上に積層された防眩層１０２とを備える。防眩層１０２における透明支持体１０１とは反対側の表面は、微細な凹凸表面（微細凹凸表面１０３）からなる。また、本発明の防眩フィルムは、その複素透過関数のエネルギースペクトルを用いて規定される、下記〔１〕および〔２〕に示される空間周波数分布を示すことを特徴とする。
〔１〕空間周波数０．０１６μｍ-1における防眩フィルムの複素透過関数のエネルギースペクトルＴ12と、空間周波数０．１５５μｍ-1におけるエネルギースペクトルＴ22との比Ｔ12／Ｔ22が６０００以下である。
〔２〕空間周波数０．１０８μｍ-1におけるエネルギースペクトルＴ32と、空間周波数０．１５５μｍ-1におけるエネルギースペクトルＴ22との比Ｔ32／Ｔ22が３以上２０以下である。
【００２４】
従来、防眩フィルムの微細凹凸表面の周期については、ＪＩＳ  Ｂ  ０６０１に記載される粗さ曲線要素の平均長さＲＳｍ、断面曲線要素の平均長さＰＳｍ、およびうねり曲線要素の平均長さＷＳｍなどで評価されていた。しかしながら、このような従来の評価方法では、微細凹凸表面に含まれる複数の周期を正確に評価することができなかった。また、微細凹凸表面の周期だけでは、凹凸形状の高さ方向の情報が考慮されておらず、ギラツキと微細凹凸表面との相関および防眩性と微細凹凸表面との相関についても正確に評価することができず、ギラツキの抑制と十分な防眩性能を兼備する防眩フィルムを作製することが困難であった。
【００２５】
本発明者らは、微細凹凸表面を有する防眩層を透明支持体上に積層した防眩フィルムにおいて、防眩フィルムの複素透過関数が特定の空間周波数分布を示す、すなわち、上記〔１〕および〔２〕で表される空間周波数分布を示す防眩フィルムは、優れた防眩性能を示しつつ、ギラツキを十分に抑制できることを見出し、これにより、優れた防眩性能を示し、かつ、白ちゃけによる視認性の低下を防止することができるとともに、高精細の画像表示装置に適用した場合においても、ギラツキを発生せずに高いコントラストを発現し得る防眩フィルムが提供され得ることを見出した。
【００２６】
まず、防眩フィルムの複素透過関数のエネルギースペクトルについて、図２および図３を参照して説明する。図２は、本発明の防眩フィルムの表面を模式的に示す斜視図であり、図３は、本発明の防眩フィルムの断面を模式的に示す図である。図２および図３に示すように、本発明の防眩フィルム１は、透明支持体１０１と透明支持体１０１上に積層された微細な凹凸２から構成される微細凹凸表面を有する防眩層１０２とを備える。この防眩層１０２において、微細凹凸表面の最低点Ｒの高さにおいて当該高さを有する仮想的な平面２４と、微細凹凸表面の最高点Ｑの高さにおいて当該高さを有する仮想的な平面２５とに挟まれる層（以下では防眩層の表層と呼ぶ）に着目する。当該表層の厚みは、平面２４から平面２５までの直線距離ｈmaxである（図３参照）。
【００２７】
「複素透過関数」とは、防眩層１０２の表層に透明支持体１０１側から垂直に波長λの光２２が入射され、その光２２が防眩層１０２の表層の視認側（微細凹凸表面側）から出射する際の、光の位相も含む透過率を意味する。すなわち、防眩層１０２の表層に透明支持体側から垂直に入射される光２２を下記式（１）で表した場合、防眩層１０２の表層の視認側から出射する光２３は下記式（２）で表すことができ、これより、複素透過関数ｔは下記式（３）で表される。
【００２８】
【数１】
2011047982.tif 000003
【００２９】
ここで、上記式（１）中のｕ0は入射光２２の振幅であり、ｋはｋ≡２π／λ（πは円周率であり、λは入射光２２の波長である）で定義される波数ベクトルであり、ｒ0は光２２の入射する点の位置ベクトルであり、ｉは虚数単位である。また、上記式（２）中のＴは振幅透過率であり、ｎは防眩層の構成材料の屈折率であり、ｈは光２２の入射した点における微細凹凸表面の最低点Ｒの高さを有する仮想的な平面２４から防眩層１０２表面までの高さである。
【００３０】
入射光２２が防眩層１０２の表層を通過することによっても減衰しないと仮定する場合、Ｔ＝１となるから、複素透過関数ｔは下記式（４）：
【００３１】
【数２】
2011047982.tif 000004
【００３２】
で表される。このように、複素透過関数ｔは、防眩層の各点の微細凹凸表面の標高、具体的には、微細凹凸表面の最低点Ｒの高さにおいて当該高さを有する仮想的な平面２４から微細凹凸表面の最高点Ｑの高さにおいて当該高さを有する仮想的な平面２５までの直線距離（最高点Ｑにおける微細凹凸表面の標高）ｈmaxおよび光２２の入射した点における平面２４から防眩層１０２表面までの高さ（当該点における微細凹凸表面の標高）ｈから計算することができる。「微細凹凸表面の標高」とは、防眩層表面の任意の点Ｐにおける、微細凹凸表面の最低点Ｒの高さにおいて当該高さを有する仮想的な平面２４からの防眩フィルムの主法線方向４（上記仮想的な平面２４における法線方向）における直線距離を意味する。なお、図２には、防眩フィルム全体の面を投影面３で表示している。
【００３３】
図２に示すように、防眩フィルム面内の直交座標を（ｘ，ｙ）で表示した際には、微細凹凸表面の標高は、座標（ｘ，ｙ）の二次元関数ｈ（ｘ，ｙ）と表すことができ、それより計算される複素透過関数も二次元関数ｔ（ｘ，ｙ）で表すことができる。複素透過関数ｔ（ｘ，ｙ）は、微細凹凸表面の凹凸形状の周期に加えて、凹凸形状の高さ方向の情報も考慮した、微細凹凸表面の光学的な空間周波数分布を示すものであり、ギラツキと微細凹凸表面との相関および防眩性と微細凹凸表面との相関について正確に評価することができるものである。
【００３４】
複素透過関数を計算するための微細凹凸表面の標高は、共焦点顕微鏡、干渉顕微鏡、原子間力顕微鏡（ＡＦＭ）などの装置により測定される表面形状の三次元情報から求めることができる。測定機に要求される水平分解能は、少なくとも５μｍ以下、好ましくは２μｍ以下であり、また垂直分解能は、少なくとも０．１μｍ以下、好ましくは０．０１μｍ以下である。この測定に好適な非接触三次元表面形状・粗さ測定機としては、Ｎｅｗ  Ｖｉｅｗ  ５０００シリーズ（Ｚｙｇｏ  Ｃｏｒｐｏｒａｔｉｏｎ社製、日本ではザイゴ（株）から入手可能）、三次元顕微鏡ＰＬμ２３００（Ｓｅｎｓｏｆａｒ社製）などを挙げることができる。測定面積は、標高のエネルギースペクトルの分解能が０．０１μｍ-1以下であることが好ましいため、少なくとも２００μｍ×２００μｍ以上とするのが好ましく、より好ましくは、５００μｍ×５００μｍ以上である。
【００３５】
次に、二次元関数ｔ（ｘ，ｙ）より、複素透過関数のエネルギースペクトルを求める方法について説明する。まず、二次元関数ｔ（ｘ，ｙ）より、下記式（５）で定義される二次元フーリエ変換によって二次元関数Ｔ（ｆx，ｆy）を求める。
【００３６】
【数３】
2011047982.tif 000005
【００３７】
ここで、ｆxおよびｆyは、それぞれｘ方向およびｙ方向の空間周波数であり、長さの逆数の次元を持つ。また、式（５）中のπは円周率、ｉは虚数単位である。得られた二次元関数Ｔ（ｆx，ｆy）を二乗することによって、複素透過関数のエネルギースペクトルＴ2（ｆx，ｆy）を求めることができる。このエネルギースペクトルＴ2（ｆx，ｆy）は、防眩フィルムの複素透過関数に基づく、防眩層の微細凹凸表面の空間周波数分布を表している。
【００３８】
以下、防眩フィルムの複素透過関数のエネルギースペクトルを求める方法をさらに具体的に説明する。上記の共焦点顕微鏡、干渉顕微鏡、原子間力顕微鏡などによって実際に測定される表面形状の三次元情報は、一般的に離散的な値、すなわち、多数の測定点に対応する標高として得られる。図４は、標高を表す関数ｈ（ｘ，ｙ）が離散的に得られる状態を示す模式図である。図４に示すように、防眩フィルム面内の直交座標を（ｘ，ｙ）で表示し、防眩フィルムの投影面３上にｘ軸方向にΔｘ毎に分割した線およびｙ軸方向にΔｙ毎に分割した線を破線で示すと、実際の測定では微細凹凸表面の標高は、防眩フィルムの投影面３上の各破線の交点毎の離散的な標高値として得られる。
【００３９】
得られる標高値の数は、測定範囲とΔｘおよびΔｙによって決まり、図４に示すようにｘ軸方向の測定範囲をＸ＝ＭΔｘとし、ｙ軸方向の測定範囲をＹ＝ＮΔｙとすると、得られる標高値の数は（Ｍ＋１）×（Ｎ＋１）個である。
【００４０】
図４に示すように、防眩フィルムの投影面３上の着目点Ａの座標を（ｊΔｘ，ｋΔｙ）（ここでｊは０以上Ｍ以下であり、ｋは０以上Ｎ以下である。）とすると、着目点Ａに対応する防眩フィルム表面上の点Ｐの標高は、ｈ（ｊΔｘ，ｋΔｙ）と表すことができる。
【００４１】
ここで、測定間隔ΔｘおよびΔｙは、測定機器の水平分解能に依存し、精度良く微細凹凸表面を評価するためには、上述したとおりΔｘおよびΔｙともに５μｍ以下であることが好ましく、２μｍ以下であることがより好ましい。また、測定範囲ＸおよびＹは上述したとおり、ともに２００μｍ以上が好ましく、ともに５００μｍ以上がより好ましい。
【００４２】
このように、実際の測定では微細凹凸表面の標高を表す関数は（Ｍ＋１）×（Ｎ＋１）個の値を持つ離散関数ｈ（ｘ，ｙ）として得られる。測定によって得られた離散関数ｈ（ｘ，ｙ）より、離散関数ｔ（ｘ，ｙ）が求まる。また、離散関数ｔ（ｘ，ｙ）と下記式（６）で定義される離散フーリエ変換によって離散関数Ｔ（ｆx，ｆy）が求まり、離散関数Ｔ（ｆx，ｆy）を二乗することによってエネルギースペクトルの離散関数Ｔ2（ｆx，ｆy）が求められる。式（６）中のｌは−（Ｍ＋１）／２以上（Ｍ＋１）／２以下の整数であり、ｍは−（Ｎ＋１）／２以上（Ｎ＋１）／２以下の整数である。また、ΔｆxおよびΔｆyは、それぞれｘ方向およびｙ方向の空間周波数間隔であり、式（７）および式（８）で定義される。ΔｆxおよびΔｆyは、複素透過関数のエネルギースペクトルの水平分解能に相当する。
【００４３】
【数４】
2011047982.tif 000006
【００４４】
図５は、本発明の防眩フィルム（具体的には、後述する実施例１の防眩フィルム）の複素透過関数を二次元の離散関数ｔ（ｘ，ｙ）で表した図である。図５において複素透過関数の大きさは白と黒のグラデーションで表現されている。図５に示した離散関数ｔ（ｘ，ｙ）は、５１２×５１２個の値を持ち、水平分解能ΔｘおよびΔｙは０．８３μｍである。
【００４５】
また、図６は、図５に示した二次元関数ｔ（ｘ，ｙ）を離散フーリエ変換して得られた複素透過関数のエネルギースペクトルＴ2（ｆx，ｆy）を白と黒のグラデーションで示したものである。図６に示した複素透過関数のエネルギースペクトルＴ2（ｆx，ｆy）も５１２×５１２個の値を持つ離散関数であり、複素透過関数のエネルギースペクトルの水平分解能ΔｆxおよびΔｆyは０．００２４μｍ-1である。
【００４６】
図５に示される例のように、本発明の防眩フィルムの複素透過関数はランダムであるため、複素透過関数のエネルギースペクトルは、図６に示されるように、原点を中心に対称となる。よって、空間周波数０．０１６μｍ-1における複素透過関数のエネルギースペクトルＴ12、空間周波数０．１５５μｍ-1におけるエネルギースペクトルＴ22、および空間周波数０．１０８μｍ-1におけるエネルギースペクトルＴ32は、二次元関数であるエネルギースペクトルＴ2（ｆx，ｆy）の原点を通る断面より求めることができる。図７に、図６に示した複素透過関数のエネルギースペクトルＴ2（ｆx，ｆy）のｆx＝０における断面を示した。これより、空間周波数０．０１６μｍ-1におけるエネルギースペクトルＴ12は２７７、空間周波数０．１５５μｍ-1におけるエネルギースペクトルＴ22は０．０５４であり、比Ｔ12／Ｔ22は５１６１であることが分かる。また、空間周波数０．１０８μｍ-1におけるエネルギースペクトルＴ32は０．４９であり、比Ｔ32／Ｔ32は９．２であることが分かる。
【００４７】
上述したように、本発明の防眩フィルムは、複素透過関数のエネルギースペクトルに関し、上記〔１〕および〔２〕を満たす。エネルギースペクトルの比Ｔ12／Ｔ22が６０００を上回ることは、防眩フィルムの複素透過関数に含まれる６２．５μｍ以上の長周期成分が多く、６．５μｍ未満の短周期成分が少ないことを表している。ここで、複素透過関数は、前述したように微細凹凸表面の凹凸形状の周期に加えて、凹凸形状の高さ方向の情報も含んでいるため、ここでいう周期とは、凹凸表面の凹部間の周期もしくは凸部間の周期ではなく、高低差も含んだ光学的な周期を意味している。よって、エネルギースペクトルの比Ｔ12／Ｔ22が６０００を上回ることは、光学的な長周期成分が微細凹凸形状に多く含まれていることを示し、そのような場合には、防眩フィルムを高精細の画像表示装置に配置した際に輝度のバラツキが大きくなり、ギラツキを発生させる傾向にある。また、エネルギースペクトルの比Ｔ32／Ｔ22が３を下回ることは、光学的に９．３μｍ未満の短周期成分が多いことを示しており、このような場合には散乱が弱く、外光の映り込みを効果的に防止することができず、十分な防眩性能が得られない。これに対して、エネルギースペクトルの比Ｔ32／Ｔ22が２０を上回ることは、光学的に１０μｍ以上の長周期成分が多いことを示しており、ヘイズが大きくなることで画像表示装置に適用したときに画像が暗くなり、その結果正面コントラストが低下する傾向にある。より優れた防眩性能を示しつつ、ギラツキをより効果的に抑制するためには、複素透過関数のエネルギースペクトルの比Ｔ12／Ｔ22は、好ましくは０〜３０００の範囲内、より好ましくは０〜２０００の範囲内であり、比Ｔ32／Ｔ22は、好ましくは３〜１５の範囲内、より好ましくは３〜１１の範囲内である。
【００４８】
本発明者らはまた、防眩層の微細凹凸表面が特定の傾斜角度分布を示すようにすれば、優れた防眩性能を示しつつ、白ちゃけを効果的に防止するうえで一層有効であることを見出した。すなわち、本発明の防眩フィルムにおいて、防眩層の微細凹凸表面は、傾斜角度が５°以下である面を９５％以上含むことが好ましい。傾斜角度が５°以下である面の割合が９５％を下回ると、凹凸表面の傾斜角度が急峻になって、周囲からの光を集光し、表示面が全体的に白くなる白ちゃけが発生しやすくなる。このような集光効果を抑制し、白ちゃけを防止するためには、微細凹凸表面の傾斜角度が５°以下である面の割合が高ければ高いほどよく、９７％以上であることが好ましく、９９％以上であることがより好ましい。
【００４９】
ここで、本発明でいう「微細凹凸表面の傾斜角度」とは、図２を参照して、防眩フィルム１表面の任意の点Ｐにおいて、防眩フィルムの主法線方向４に対する、そこでの凹凸を加味した局所的な法線６のなす角度（表面傾斜角度）ψを意味する。微細凹凸表面の傾斜角度についても標高と同様に、共焦点顕微鏡、干渉顕微鏡、原子間力顕微鏡（ＡＦＭ）などの装置により測定される表面形状の三次元情報から求めることができる。
【００５０】
ここで、図８は、微細凹凸表面の傾斜角度の測定方法を説明するための模式図である。具体的な傾斜角度の決定方法を説明すると、図８に示すように、点線で示される仮想的な平面ＦＧＨＩ上の着目点Ａを決定し、そこを通るｘ軸上の着目点Ａの近傍に、点Ａに対してほぼ対称に点ＢおよびＤを、また点Ａを通るｙ軸上の着目点Ａの近傍に、点Ａに対してほぼ対称に点ＣおよびＥをとり、これらの点Ｂ，Ｃ，Ｄ，Ｅに対応する防眩フィルム面上の点Ｑ，Ｒ，Ｓ，Ｔを決定する。なお図８では、防眩フィルム面内の直交座標を（ｘ，ｙ）で表示し、防眩フィルム厚み方向の座標をｚで表示している。平面ＦＧＨＩは、ｙ軸上の点Ｃを通るｘ軸に平行な直線、および同じくｙ軸上の点Ｅを通るｘ軸に平行な直線と、ｘ軸上の点Ｂを通るｙ軸に平行な直線、および同じくｘ軸上の点Ｄを通るｙ軸に平行な直線とのそれぞれの交点Ｆ，Ｇ，Ｈ，Ｉによって形成される面である。また図８では、平面ＦＧＨＩに対して、実際の防眩フィルム面の位置が上方にくるように描かれているが、着目点Ａのとる位置によって当然ながら、実際の防眩フィルム面の位置が平面ＦＧＨＩの上方にくることもあるし、下方にくることもある。
【００５１】
傾斜角度は、着目点Ａに対応する実際の防眩フィルム面上の点Ｐと、その近傍にとられた４点Ｂ，Ｃ，Ｄ，Ｅに対応する実際の防眩フィルム面上の点Ｑ，Ｒ，Ｓ，Ｔの合計５点により張られるポリゴン４平面、すなわち、四つの三角形ＰＱＲ，ＰＲＳ，ＰＳＴ，ＰＴＱの各法線ベクトル６ａ，６ｂ，６ｃ，６ｄを平均して得られる平均法線ベクトル（平均法線ベクトルは、図２に示される凹凸を加味した局所的な法線６と同義である）の極角を、測定された表面形状の三次元情報から求めることにより得ることができる。各測定点について傾斜角度を求めた後、ヒストグラムが計算される。
【００５２】
図９は、防眩フィルム（具体的には、後述する実施例１の防眩フィルム）の微細凹凸表面の傾斜角度分布のヒストグラムの一例を示すグラフである。図９に示すグラフにおいて、横軸は傾斜角度であって、０．５°刻みで分割してある。たとえば、一番左の縦棒は、傾斜角度が０〜０．５°の範囲にある集合の分布を示し、以下、右へ行くにつれて角度が０．５°ずつ大きくなっている。図では、横軸の２目盛毎に値の下限値を表示しており、たとえば、横軸で「１」とある部分は、傾斜角度が１〜１．５°の範囲にある集合の分布を示す。また、縦軸は傾斜角度の分布を表し、合計すれば１（１００％）になる値である。この例では、傾斜角度が５°以下である面の割合は略１００％である。
【００５３】
本発明の防眩フィルムにおいて防眩層は、微粒子が分散されたものであってもよいし、微粒子を含有しないものであってもよい。防眩層を構成するバインダ樹脂と異なる屈折率を有し、特に平均粒径が０．４μｍ以上の微粒子を防眩層に分散させることにより、ギラツキをより効果的に解消することができる。ただし、このような微粒子を防眩層に分散させた防眩フィルムを画像表示装置の表面に配置した際には、微粒子とバインダ樹脂界面における光の散乱によって、コントラストが低下する傾向があり、かかる観点から、本発明の防眩フィルムは、防眩層中に０．４μｍ以上の微粒子を含まないことが好ましい。本発明の防眩フィルムは、上記した特定の空間周波数分布を示すものであることから、微粒子を含有しない場合であっても、十分なギラツキ抑制能を示す。
【００５４】
防眩層が微粒子を含有する場合において、微粒子の平均粒径は、たとえば３〜１０μｍ程度、好ましくは５〜１０μｍ程度とすることができ、微粒子の含有量は、防眩層を構成するバインダ樹脂１００重量部に対して、たとえば５〜５０重量部程度、好ましくは１０〜５０重量部程度とすることができる。微粒子としては、樹脂ビーズ、それもほぼ球形のものが好ましく用いられる。かかる好適な樹脂ビーズの例は、メラミンビーズ（屈折率１.５７）、ポリメタクリル酸メチルビーズ（屈折率１.４９）、メタクリル酸メチル／スチレン共重合体樹脂ビーズ（屈折率１.５０〜１.５９）、ポリカーボネートビーズ（屈折率１.５５）、ポリエチレンビーズ（屈折率１.５３）、ポリスチレンビーズ（屈折率１.６）、ポリ塩化ビニルビーズ（屈折率１.４６）、シリコーン樹脂ビーズ（屈折率１.４６）などを含む。
【００５５】
本発明の防眩フィルムにおいて防眩層は、実質的に光学的に透明であれば特に限定されないが、たとえば紫外線硬化型樹脂等の光硬化型樹脂、熱硬化型樹脂または熱可塑性樹脂から構成することができる。防眩層の厚みは特に限定されず、たとえば１〜５０μｍ程度とすることができ、好ましくは３〜１０μｍである。また、透明支持体は、実質的に光学的に透明なフィルムである限り特に制限されず、たとえばトリアセチルセルロースフィルム、ポリエチレンテレフタレートフィルム、ポリメチルメタクリレートフィルム、ポリカーボネートフィルム、ノルボルネン系化合物をモノマーとする非晶性環状ポリオレフィンなどの熱可塑性樹脂の溶剤キャストフィルムや押出フィルムなどの樹脂フィルムが挙げられる。透明支持体の厚みは特に制限されないが、通常、２５〜１０００μｍであり、好ましくは２５〜１００μｍである。
【００５６】
＜防眩フィルムの製造方法＞
上記本発明の防眩フィルムは、上記した特定の空間周波数分布を持つ微細凹凸表面を精度よく形成するために、０μｍ-1より大きく０．０４μｍ-1以下の範囲内に極大値を持たないエネルギースペクトルを示すパターンを用いて、その微細凹凸表面が形成されることが好ましい。ここで、「パターン」とは、典型的には、防眩フィルムの微細凹凸表面を形成するために用いられる、計算機によって作成された２階調（たとえば、白と黒とに二値化された画像データ）または３階調以上のグラデーションからなる画像データを意味するが、当該画像データへ一義的に変換可能なデータ（行列データなど）も含み得る。画像データへ一義的に変換可能なデータとしては、各画素の座標および階調のみが保存されたデータなどが挙げられる。
【００５７】
上記パターンのエネルギースペクトルは、たとえば画像データであれば、画像データを２５６階調のグレースケールに変換した後、画像データの階調を二次元関数ｇ（ｘ，ｙ）で表し、得られた二次元関数ｇ（ｘ，ｙ）をフーリエ変換して二次元関数Ｇ（ｆx，ｆy）を計算し、得られた二次元関数Ｇ（ｆx，ｆy）を二乗することによって求められる。ここで、ｘおよびｙは、画像データ面内の直交座標を表し、ｆxおよびｆyはそれぞれ、ｘ方向の空間周波数およびｙ方向の空間周波数を表している。
【００５８】
微細凹凸表面の標高のエネルギースペクトルを求める場合と同様に、パターンのエネルギースペクトルを求める場合についても、階調の二次元関数ｇ（ｘ，ｙ）は離散関数として得られる場合が一般的である。その場合は、微細凹凸表面の標高のエネルギースペクトルを求める場合と同様に、離散フーリエ変換によって、パターンのエネルギースペクトルが計算される。具体的には、式（９）で定義される離散フーリエ変換によって離散関数Ｇ（ｆx，ｆy）を計算し、離散関数Ｇ（ｆx，ｆy）を二乗することによってエネルギースペクトルが求められる。ここで、式（９）中のπは円周率、ｉは虚数単位である。また、Ｍはｘ方向の画素数であり、Ｎはｙ方向の画素数であり、ｌは−Ｍ／２以上Ｍ／２以下の整数であり、ｍは−Ｎ／２以上Ｎ／２以下の整数である。さらに、ΔｆxおよびΔｆyはそれぞれｘ方向およびｙ方向の空間周波数間隔であり、式（１０）および式（１１）で定義される。式（１０）および式（１１）中のΔｘおよびΔｙはそれぞれ、ｘ軸方向、ｙ軸方向における水平分解能である。なお、パターンが画像データである場合には、ΔｘおよびΔｙは、それぞれ１画素のｘ軸方向の長さおよびｙ軸方向の長さと等しい。すなわち、６４００ｄｐｉの画像データとしてパターンを作成した場合には、Δｘ＝Δｙ＝４μｍであり、１２８００ｄｐｉの画像データとしてパターンを作成した場合には、Δｘ＝Δｙ＝２μｍである。
【００５９】
【数５】
2011047982.tif 000007
【００６０】
図１０は、本発明の防眩フィルムを作製するために用いたパターン（後述する実施例１の金型作製の際に使用したパターン）である画像データの一部を、階調の二次元離散関数ｇ（ｘ，ｙ）で表した図である。図１０に示した二次元離散関数ｇ（ｘ，ｙ）は５１２×５１２個の値を持ち、水平分解能ΔｘおよびΔｙは４μｍである。また、図１０に示したパターンである画像データは１．６４ｍｍ×１．６４ｍｍの大きさで、６４００ｄｐｉで作成した。
【００６１】
図１１は、図１０に示した階調の二次元離散関数ｇ（ｘ，ｙ）を離散フーリエ変換して得られたエネルギースペクトルＧ2（ｆx，ｆy）のｆx＝０における断面を示す図である。得られた離散関数Ｇ2（ｆx，ｆy）も５１２×５１２個の値を持ち、水平分解能ΔｆxおよびΔｆyは０．０００４９μｍ-1である。図１０に示したように、本発明の防眩フィルムを製造するために作成するパターンはランダムであるため、得られるエネルギースペクトルは、原点を中心に対称となる。よって、パターンのエネルギースペクトルの極大値を示す空間周波数はエネルギースペクトルの原点を通る断面より求めることができる。図１１より、図１０に示したパターンは、空間周波数０．０６１μｍ-1に極大値を持つが、０μｍ-1より大きく０．０４μｍ-1以下の範囲内には極大値を持たないことが分かる。
【００６２】
防眩フィルムを作製するためのパターンのエネルギースペクトルが０μｍ-1より大きく０．０４μｍ-1以下の範囲内に極大値を持つ場合には、得られる防眩フィルムが上記〔１〕および〔２〕で表される特定の空間周波数分布を示さなくなるため、ギラツキの解消と十分な防眩性を兼備することができない。
【００６３】
エネルギースペクトルが０μｍ-1より大きく０．０４μｍ-1以下の範囲内に極大値を持たないパターンは、たとえば、２０μｍ未満のドット径（ドットの直径）を有する多数のドットをランダムかつ均一に配置することにより作成することができる。ランダムに配置するドットのドット径は１種類でもよいし、複数種類でもよい。また、このような多数のドットをランダムに配置して作成したパターンから、より効果的に空間周波数０．０４μｍ-1以下の空間周波数成分を除去するために、０．０４μｍ-1以下の空間周波数成分を除去するハイパスフィルターを通過させて得られたパターンを、防眩フィルム作製用のパターンとしてもよい。さらに、多数のドットをランダムに配置して作成したパターンから、より効果的に空間周波数０．０４μｍ-1以下の空間周波数成分を除去するために、０．０４μｍ-1以下の低空間周波数成分と特定の空間周波数以上の高空間周波数成分を除去するバンドパスフィルターを通過させて得られたパターンを、防眩フィルム作製用のパターンとしてもよい。
【００６４】
上記のなかでも、エネルギースペクトルが０μｍ-1より大きく０．０４μｍ-1以下の範囲内に極大値を持たず、空間周波数０．０２μｍ-1におけるパターンのエネルギースペクトルＧ12と、空間周波数０．０４μｍ-1におけるパターンのエネルギースペクトルＧ22との比Ｇ12／Ｇ22が１以下、好ましくは０．５以下、より好ましくは０．３以下であるパターンは、上記〔１〕および〔２〕に示される特定の空間周波数分布を示す防眩フィルムをより精度よく作製できることからより好ましく用いられる。
【００６５】
上述したパターンを用いた微細凹凸表面を有する防眩フィルムは、印刷法、パターン露光法、エンボス法などによって製造することができる。たとえば、印刷法では、光硬化型樹脂もしくは熱硬化型樹脂を用いたフレキソ印刷、スクリーン印刷、インクジェット印刷などによって、上述したパターンを透明支持体上に形成された樹脂層表面に印刷して作製した後、乾燥、または、活性光線もしくは加熱により硬化させることによって、本発明の防眩フィルムを製造することができる。また、パターン露光法では、光硬化型樹脂もしくは熱硬化型樹脂を透明支持体上に塗布した後、上述したパターンを用いたレーザによる直描露光や、上述したパターンを有するマスクを介しての全面露光により、パターン露光を行ない、必要に応じて現像した後、活性光線もしくは加熱により硬化させることによって、本発明の防眩フィルムを製造することができる。さらにエンボス法では、上述したパターンを用いて微細凹凸表面を有する金型を作製し、作製された金型の凹凸面を、透明支持体上に形成された樹脂層表面に転写し、次いで凹凸面が転写された透明支持体を金型から剥がすことによって、本発明の防眩フィルムを製造することができる。なかでも、本発明の防眩フィルムは、微細凹凸表面を精度よく、かつ、再現性よく製造する観点から、エンボス法によって製造されることが好ましい。
【００６６】
エンボス法としては、光硬化型樹脂を用いるＵＶエンボス法、熱可塑性樹脂を用いるホットエンボス法が例示され、中でも、生産性の観点から、ＵＶエンボス法が好ましい。ＵＶエンボス法においては、透明支持体の表面に、光硬化型樹脂層を形成し、その光硬化型樹脂層を金型の凹凸面に押し付けながら硬化させることで、金型の凹凸面が光硬化型樹脂層表面に転写される。より具体的には、透明支持体上に光硬化型樹脂を含む塗工液を塗工し、塗工した光硬化型樹脂を金型の凹凸面に密着させた状態で、透明支持体側から紫外線等の光を照射して光硬化型樹脂を硬化させ、その後金型から、硬化後の光硬化型樹脂層が形成された透明支持体を剥離することにより、金型の凹凸形状が硬化後の光硬化型樹脂層（防眩層）に転写された防眩フィルムが得られる。
【００６７】
ＵＶエンボス法において、透明支持体としては、上述したものを好適に用いることができる。光硬化型樹脂としては、紫外線により硬化する紫外線硬化型樹脂が好ましく用いられるが、紫外線硬化型樹脂に適宜選択された光開始剤を組み合わせて、紫外線より波長の長い可視光でも硬化が可能な樹脂を用いることも可能である。紫外線硬化型樹脂の種類は特に限定されず、市販の適宜のものを用いることができる。紫外線硬化型樹脂の好適な例は、トリメチロールプロパントリアクリレート、ペンタエリスリトールテトラアクリレートなどの多官能アクリレートをそれぞれ単独で、あるいはそれら２種以上を混合して用い、それと、イルガキュアー９０７（チバ・スペシャルティー・ケミカルズ社製）、イルガキュアー１８４（チバ・スペシャルティー・ケミカルズ社製）、ルシリンＴＰＯ（ＢＡＳＦ社製）などの光重合開始剤とを混合した樹脂組成物である。ホットエンボス法においても、透明支持体としては、ＵＶエンボス法において記述したものと同様のものを用いることができる。
【００６８】
＜防眩フィルム作製用の金型の製造方法＞
以下では、本発明の防眩フィルムの製造に用いる金型を製造する方法について説明する。本発明の防眩フィルムの製造に用いる金型の製造方法については、上述したパターンを用いた所定の表面形状が得られる方法であれば、特に制限されないが、微細凹凸表面を精度よく、かつ、再現性よく製造するために、〔１〕第１めっき工程と、〔２〕研磨工程と、〔３〕感光性樹脂膜形成工程と、〔４〕露光工程と、〔５〕現像工程と、〔６〕第１エッチング工程と、〔７〕感光性樹脂膜剥離工程と、〔８〕第２めっき工程とを基本的に含むことが好ましい。図１２は、本発明の金型の製造方法の前半部分の好ましい一例を模式的に示す図である。図１２には、各工程での金型の断面を模式的に示している。以下、図１２を参照しながら、本発明の金型の製造方法の各工程について詳細に説明する。
【００６９】
〔１〕第１めっき工程
本工程では、金型に用いる基材の表面に、銅めっきまたはニッケルめっきを施す。このように、金型用基材の表面に銅めっきまたはニッケルめっきを施すことにより、後の第２めっき工程におけるクロムめっきの密着性や光沢性を向上させることができる。すなわち、鉄などの表面にクロムめっきを施した場合、あるいはクロムめっき表面にサンドブラスト法やビーズショット法などで凹凸を形成してから再度クロムめっきを施した場合には、表面が荒れやすく、細かいクラックが生じて、金型の表面の凹凸形状が制御しにくくなる。これに対して、まず、基材表面に銅めっきまたはニッケルめっきを施しておくことにより、このような不都合をなくすことができる。これは、銅めっきまたはニッケルめっきは、被覆性が高く、また平滑化作用が強いことから、金型用基材の微小な凹凸や鬆などを埋めて平坦で光沢のある表面を形成するためである。これらの銅めっきまたはニッケルめっきの特性によって、後述する第２めっき工程においてクロムめっきを施したとしても、基材に存在していた微小な凹凸や鬆に起因すると思われるクロムめっき表面の荒れが解消され、また、銅めっきまたはニッケルめっきの被覆性の高さから、細かいクラックの発生が低減される。
【００７０】
第１めっき工程において用いられる銅またはニッケルとしては、それぞれの純金属であることができるほか、銅を主体とする合金、またはニッケルを主体とする合金であってもよく、したがって、本明細書でいう「銅」は、銅および銅合金を含む意味であり、また「ニッケル」は、ニッケルおよびニッケル合金を含む意味である。銅めっきおよびニッケルめっきは、それぞれ電解めっきで行なっても無電解めっきで行なってもよいが、通常は電解めっきが採用される。
【００７１】
銅めっきまたはニッケルめっきを施す際には、めっき層が余り薄いと、下地表面の影響が排除しきれないことから、その厚みは５０μｍ以上であるのが好ましい。めっき層厚みの上限は臨界的でないが、コストなどに鑑み、めっき層厚みの上限は５００μｍ程度までとすることが好ましい。
【００７２】
金型用基材の形成に好適に用いられる金属材料としては、コストの観点からアルミニウム、鉄などが挙げられる。取扱いの利便性から、軽量なアルミニウムを用いることがより好ましい。ここでいうアルミニウムや鉄も、それぞれ純金属であることができるほか、アルミニウムまたは鉄を主体とする合金であってもよい。
【００７３】
また、金型用基材の形状は、当該分野において従来採用されている適宜の形状であってよく、たとえば、平板状のほか、円柱状または円筒状のロールであってもよい。ロール状の基材を用いて金型を作製すれば、防眩フィルムを連続的なロール状で製造することができるという利点がある。
【００７４】
〔２〕研磨工程
続く研磨工程では、上述した第１めっき工程にて銅めっきまたはニッケルめっきが施された基材表面を研磨する。当該工程を経て、基材表面は、鏡面に近い状態に研磨されることが好ましい。これは、基材となる金属板や金属ロールは、所望の精度にするために、切削や研削などの機械加工が施されていることが多く、それにより基材表面に加工目が残っており、銅めっきまたはニッケルめっきが施された状態でも、それらの加工目が残ることがあるし、また、めっきした状態で、表面が完全に平滑になるとは限らないためである。すなわち、このような深い加工目などが残った表面に後述する工程を施したとしても、各工程を施した後に形成される凹凸よりも加工目などの凹凸の方が深いことがあり、加工目などの影響が残る可能性があり、そのような金型を用いて防眩フィルムを製造した場合には、光学特性に予期できない影響を及ぼすことがある。図１２（ａ）には、平板状の金型用基材７が、第１めっき工程において銅めっきまたはニッケルめっきをその表面に施され（当該工程で形成した銅めっきまたはニッケルめっきの層については図示せず）、さらに研磨工程によって鏡面研磨された表面８を有するようにされた状態を模式的に示している。
【００７５】
銅めっきまたはニッケルめっきが施された基材表面を研磨する方法については特に制限されるものではなく、機械研磨法、電解研磨法、化学研磨法のいずれも使用できる。機械研磨法としては、超仕上げ法、ラッピング、流体研磨法、バフ研磨法などが例示される。研磨後の表面粗度は、ＪＩＳ  Ｂ  ０６０１の規定に準拠した中心線平均粗さＲａが０．１μｍ以下であることが好ましく、０．０５μｍ以下であることがより好ましい。研磨後の中心線平均粗さＲａが０．１μｍより大きいと、最終的な金型表面の凹凸形状に研磨後の表面粗度の影響が残る可能性がある。また、中心線平均粗さＲａの下限については特に制限されず、加工時間や加工コストの観点から、おのずと限界があるので、特に指定する必要性はない。
【００７６】
〔３〕感光性樹脂膜形成工程
続く感光性樹脂膜形成工程では、上述した研磨工程によって鏡面研磨を施した金型用基材７の研磨された表面８に、感光性樹脂を溶媒に溶解した溶液として塗布し、加熱・乾燥することにより、感光性樹脂膜を形成する。図１２（ｂ）には、金型用基材７の研磨された表面８に感光性樹脂膜９が形成された状態を模式的に示している。
【００７７】
感光性樹脂としては従来公知の感光性樹脂を用いることができる。感光部分が硬化する性質をもったネガ型の感光性樹脂としては、たとえば、分子中にアクリル基またはメタアクリル基を有するアクリル酸エステルの単量体やプレポリマー、ビスアジドとジエンゴムとの混合物、ポリビニルシンナマート系化合物等を用いることができる。また、現像により感光部分が溶出し、未感光部分だけが残る性質をもったポジ型の感光性樹脂としては、たとえば、フェノール樹脂系やノボラック樹脂系等を用いることができる。また、感光性樹脂には、必要に応じて、増感剤、現像促進剤、密着性改質剤、塗布性改良剤等の各種添加剤を配合してもよい。
【００７８】
これらの感光性樹脂を金型用基材７の研磨された表面８に塗布する際には、良好な塗膜を形成するために、適当な溶媒に希釈して塗布することが好ましい。溶媒としては、セロソルブ系溶媒、プロピレングリコール系溶媒、エステル系溶媒、アルコール系溶媒、ケトン系溶媒、高極性溶媒等を使用することができる。
【００７９】
感光性樹脂溶液を塗布する方法としては、メニスカスコート、ファウンティンコート、ディップコート、回転塗布、ロール塗布、ワイヤーバー塗布、エアーナイフ塗布、ブレード塗布、およびカーテン塗布等の公知の方法を用いることができる。塗布膜の厚さは乾燥後で１〜６μｍの範囲とすることが好ましい。
【００８０】
〔４〕露光工程
続く露光工程では、上記エネルギースペクトルが０μｍ-1より大きく０．０４μｍ-1以下の範囲内に極大値を持たないパターンを、上述した感光性樹脂膜形成工程で形成された感光性樹脂膜９上に露光する。露光工程に用いる光源は、塗布された感光性樹脂の感光波長や感度等に合わせて適宜選択すればよく、たとえば、高圧水銀灯のｇ線（波長：４３６ｎｍ）、高圧水銀灯のｈ線（波長：４０５ｎｍ）、高圧水銀灯のｉ線（波長：３６５ｎｍ）、半導体レーザー（波長：８３０ｎｍ、５３２ｎｍ、４８８ｎｍ、４０５ｎｍ等）、ＹＡＧレーザー（波長：１０６４ｎｍ）、ＫｒＦエキシマーレーザー（波長：２４８ｎｍ）、ＡｒＦエキシマーレーザー（波長：１９３ｎｍ）、Ｆ２エキシマーレーザー（波長：１５７ｎｍ）等を用いることができる。
【００８１】
金型の表面凹凸形状、ひいては防眩層の表面凹凸形状を精度良く形成するためには、露光工程において、上記パターンを感光性樹脂膜上に精密に制御された状態で露光することが好ましく、具体的には、コンピュータ上でパターンを画像データとして作成し、その画像データに基づいたパターンを、コンピュータ制御されたレーザヘッドから発するレーザー光によって描画することが好ましい。レーザー描画を行なうに際しては印刷版作成用のレーザー描画装置を使用することができる。このようなレーザー描画装置としては、たとえばＬａｓｅｒ  Ｓｔｒｅａｍ  ＦＸ（（株）シンク・ラボラトリー製）等が挙げられる。
【００８２】
図１２（ｃ）には、感光性樹脂膜９にパターンが露光された状態を模式的に示している。感光性樹脂膜をネガ型の感光性樹脂で形成した場合には、露光された領域１０は露光によって樹脂の架橋反応が進行し、後述する現像液に対する溶解性が低下する。よって、現像工程において露光されていない領域１１が現像液によって溶解され、露光された領域１０のみ基材表面上に残りマスクとなる。一方、感光性樹脂膜をポジ型の感光性樹脂で形成した場合には、露光された領域１０は露光によって樹脂の結合が切断され、後述する現像液に対する溶解性が増加する。よって、現像工程において露光された領域１０が現像液によって溶解され、露光されていない領域１１のみ基材表面上に残りマスクとなる。
【００８３】
〔５〕現像工程
続く現像工程においては、感光性樹脂膜９にネガ型の感光性樹脂を用いた場合には、露光されていない領域１１は現像液によって溶解され、露光された領域１０のみ金型用基材上に残存し、続く第１エッチング工程においてマスクとして作用する。一方、感光性樹脂膜９にポジ型の感光性樹脂を用いた場合には、露光された領域１０のみ現像液によって溶解され、露光されていない領域１１が金型用基材上に残存して、続く第１エッチング工程におけるマスクとして作用する。
【００８４】
現像工程に用いる現像液については従来公知のものを使用することができる。たとえば、水酸化ナトリウム、水酸化カリウム、炭酸ナトリウム、ケイ酸ナトリウム、メタケイ酸ナトリウム、アンモニア水等の無機アルカリ類、エチルアミン、ｎ−プロピルアミン等の第一アミン類、ジエチルアミン、ジ−ｎ−ブチルアミン等の第二アミン類、トリエチルアミン、メチルジエチルアミン等の第三アミン類、ジメチルエタノールアミン、トリエタノールアミン等のアルコールアミン類、テトラメチルアンモニウムヒドロキシド、テトラエチルアンモニウムヒドロキシド、トリメチルヒドロキシエチルアンモニウムヒドロキシド等の第四級アンモニウム塩、ピロール、ピペリジン等の環状アミン類等のアルカリ性水溶液；および、キシレン、トルエン等の有機溶剤等を挙げることができる。
【００８５】
現像工程における現像方法については特に制限されず、浸漬現像、スプレー現像、ブラシ現像、超音波現像等の方法を用いることができる。
【００８６】
図１２（ｄ）には、感光性樹脂膜９にネガ型の感光性樹脂を用いて、現像処理を行なった状態を模式的に示している。図１２（ｃ）において露光されていない領域１１が現像液によって溶解され、露光された領域１０のみ基材表面上に残りマスク１２となる。図１２（ｅ）には、感光性樹脂膜９にポジ型の感光性樹脂を用いて、現像処理を行なった状態を模式的に示している。図１２（ｃ）において露光された領域１０が現像液によって溶解され、露光されていない領域１１のみ基材表面上に残りマスク１２となる。
【００８７】
〔６〕第１エッチング工程
続く第１エッチング工程では、上述した現像工程後に金型用基材表面上に残存した感光性樹脂膜をマスクとして用いて、主にマスクの無い箇所の金型用基材をエッチングし、研磨されためっき面に凹凸を形成する。図１３は、本発明の金型の製造方法の後半部分の好ましい一例を模式的に示す図である。図１３（ａ）には第１エッチング工程によって、主にマスクの無い箇所１３の金型用基材７がエッチングされる状態を模式的に示している。マスク１２の下部の金型用基材７は金型用基材表面からはエッチングされないが、エッチングの進行とともにマスクの無い箇所１３からのエッチングが進行する。よって、マスク１２とマスクの無い箇所１３との境界付近では、マスク１２の下部の金型用基材７もエッチングされる。このようなマスク１２とマスクの無い箇所１３との境界付近において、マスク１２の下部の金型用基材７もエッチングされることを、以下ではサイドエッチングと呼ぶ。図１４に、サイドエッチングの進行を模式的に示した。図１４の点線１４は、エッチングの進行とともに変化する金型用基材の表面を段階に示している。
【００８８】
第１エッチング工程におけるエッチング処理は、通常、塩化第二鉄（ＦｅＣｌ3）液、塩化第二銅（ＣｕＣｌ2）液、アルカリエッチング液（Ｃｕ（ＮＨ3）4Ｃｌ2）等を用いて、金属表面を腐食させることによって行なわれるが、塩酸や硫酸などの強酸を用いることもできるし、電解めっき時と逆の電位をかけることによる逆電解エッチングを用いることもできる。エッチング処理を施した際の金型用基材に形成される凹形状は、下地金属の種類、感光性樹脂膜の種類およびエッチング手法等によって異なるため、一概にはいえないが、エッチング量が１０μｍ以下である場合には、エッチング液に触れている金属表面から略等方的にエッチングされる。ここでいうエッチング量とは、エッチングにより削られる基材の厚みである。
【００８９】
第１エッチング工程におけるエッチング量は好ましくは１〜５０μｍである。エッチング量が１μｍ未満である場合には、金属表面に凹凸形状がほとんど形成されずに、ほぼ平坦な金型となってしまうので、防眩性を示さなくなってしまう。また、エッチング量が５０μｍを超える場合には、金属表面に形成される凹凸形状の高低差が大きくなり、得られた金型を使用して作製した防眩フィルムを適用した画像表示装置において白ちゃけが生じる虞がある。上記〔１〕および〔２〕で表される特定の空間周波数分布を示し、かつ傾斜角度が５°以下である面を９５％以上含む微細凹凸表面を有する防眩フィルムを得るために、第１エッチング工程におけるエッチング量は、好ましくは２〜１０μｍの範囲内、より好ましくは２〜５μｍの範囲内である。第１エッチング工程におけるエッチング処理は１回のエッチング処理によって行なってもよいし、エッチング処理を２回以上に分けて行なってもよい。エッチング処理を２回以上に分けて行なう場合には、２回以上のエッチング処理におけるエッチング量の合計が上記範囲内とされることが好ましい。
【００９０】
〔７〕感光性樹脂膜剥離工程
続く感光性樹脂膜剥離工程では、第１エッチング工程でマスクとして使用した残存する感光性樹脂膜を完全に溶解し除去する。感光性樹脂膜剥離工程では剥離液を用いて感光性樹脂膜を溶解する。剥離液としては、上述した現像液と同様のものを用いることができる。剥離液のｐＨ、温度、濃度および浸漬時間等を変化させることによって、ネガ型の感光性樹脂膜を用いた場合には露光部の、ポジ型の感光性樹脂膜を用いた場合には非露光部の感光性樹脂膜を完全に溶解して除去する。感光性樹脂膜剥離工程における剥離方法についても特に制限されず、浸漬現像、スプレー現像、ブラシ現像、超音波現像等の方法を用いることができる。
【００９１】
図１３（ｂ）は、感光性樹脂膜剥離工程によって、第１エッチング工程でマスク１２として使用した感光性樹脂膜を完全に溶解し除去した状態を模式的に示している。感光性樹脂膜からなるマスク１２を利用したエッチングによって、第１の表面凹凸形状１５が金型用基材表面に形成されている。
【００９２】
〔８〕第２めっき工程
続いて、形成された凹凸面（第１の表面凹凸形状１５）にクロムめっきを施すことによって、表面の凹凸形状を鈍らせる。図１３（ｃ）には、第１エッチング工程のエッチング処理によって形成された第１の表面凹凸形状１５にクロムめっき層１６を形成することにより、第１の表面凹凸形状１５よりも凹凸が鈍った表面（クロムめっきの表面１７）が形成されている状態が示されている。
【００９３】
クロムめっきとしては、平板やロールなどの表面に、光沢があって、硬度が高く、摩擦係数が小さく、良好な離型性を与え得るクロムめっきを採用することが好ましい。このようなクロムめっきとしては特に制限されないが、いわゆる光沢クロムめっきや装飾用クロムめっきなどと呼ばれる、良好な光沢を発現するクロムめっきを用いることが好ましい。クロムめっきは通常、電解によって行なわれ、そのめっき浴としては、無水クロム酸（ＣｒＯ3）と少量の硫酸を含む水溶液が用いられる。電流密度と電解時間を調節することにより、クロムめっきの厚みを制御することができる。
【００９４】
上述した特開２００２−１８９１０６号公報、特開２００４−４５４７２号公報、特開２００４−９０１８７号公報などには、クロムめっきを採用することが開示されているが、金型のめっき前の下地とクロムめっきの種類によっては、めっき後に表面が荒れたり、クロムめっきによる微小なクラックが多数発生したりすることが多く、その結果、作製される防眩フィルムの光学特性が好ましくない方向へと進む。めっき表面が荒れた状態の金型は、防眩フィルムの製造用に適していない。何故ならば、一般的にざらつきを消すためにクロムめっき後にめっき表面を研磨することが行なわれているが、後述するように、本発明ではめっき後の表面の研磨が好ましくないからである。本発明では、下地金属に銅めっきまたはニッケルめっきを施すことにより、クロムめっきで生じ易いこのような不都合を解消している。
【００９５】
なお、第２めっき工程において、クロムめっき以外のめっきを施すことは好ましくない。何故なら、クロム以外のめっきでは、硬度や耐摩耗性が低くなるため、金型としての耐久性が低下し、使用中に凹凸が磨り減ったり、金型が損傷したりする。そのような金型から得られた防眩フィルムでは、十分な防眩機能が得られにくい可能性が高く、また、防眩フィルム上に欠陥が発生する可能性も高くなる。
【００９６】
また、上述した特開２００４−９０１８７号公報などに開示されているようなめっき後の表面研磨も、やはり好ましくない。すなわち、第２のめっき工程後に表面を研磨する工程を設けることなく、クロムめっきが施された凹凸面を、そのまま透明支持体上の樹脂層表面に転写される金型の凹凸面として用いることが好ましい。研磨することにより、最表面に平坦な部分が生じるため、光学特性の悪化を招く可能性があること、また、形状の制御因子が増えるため、再現性のよい形状制御が困難になることなどの理由による。
【００９７】
このように、微細表面凹凸形状が形成された表面にクロムめっきを施すことにより、凹凸形状が鈍らせられるとともに、その表面硬度が高められた金型が得られる。この際の凹凸の鈍り具合は、下地金属の種類、第１エッチング工程より得られた凹凸のサイズと深さ、まためっきの種類や厚みなどによって異なるため、一概にはいえないが、鈍り具合を制御する上で最も大きな因子は、やはりめっき厚みである。クロムめっきの厚みが薄いと、クロムめっき加工前に得られた凹凸の表面形状を鈍らせる効果が不十分であり、その凹凸形状を転写して得られる防眩フィルムの光学特性があまり良くならない。一方で、めっき厚みが厚すぎると、生産性が悪くなるうえに、ノジュールと呼ばれる突起状のめっき欠陥が発生してしまうため好ましくない。そこで、クロムめっきの厚みは１〜１０μｍの範囲内であるのが好ましく、３〜６μｍの範囲内であるのがより好ましい。
【００９８】
当該第２めっき工程で形成されるクロムめっき層は、ビッカース硬度が８００以上となるように形成されていることが好ましく、１０００以上となるように形成されていることがより好ましい。クロムめっき層のビッカース硬度が８００未満である場合には、金型使用時の耐久性が低下するうえに、クロムめっきで硬度が低下することはめっき処理時にめっき浴組成、電解条件などに異常が発生している可能性が高く、欠陥の発生状況についても好ましくない影響を与える可能性が高いためである。
【００９９】
また、本発明の防眩フィルムを作製するための金型の製造方法においては、上述した〔７〕感光性樹脂膜剥離工程と〔８〕第２めっき工程との間に、第１エッチング工程によって形成された凹凸面をエッチング処理によって鈍らせる第２エッチング工程を含むことが好ましい。第２エッチング工程では、感光性樹脂膜をマスクとして用いた第１エッチング工程によって形成された第１の表面凹凸形状１５を、エッチング処理によって鈍らせる。この第２エッチング処理によって、第１エッチング処理によって形成された第１の表面凹凸形状１５における表面傾斜が急峻な部分がなくなり、得られた金型を用いて製造された防眩フィルムの光学特性が好ましい方向へと変化する。図１５には、第２エッチング処理によって、金型用基材７の第１の表面凹凸形状１５が鈍化し、表面傾斜が急峻な部分が鈍らされ、緩やかな表面傾斜を有する第２の表面凹凸形状１８が形成された状態が示されている。
【０１００】
第２エッチング工程のエッチング処理も、第１エッチング工程と同様に、通常、塩化第二鉄（ＦｅＣｌ3）液、塩化第二銅（ＣｕＣｌ2）液、アルカリエッチング液（Ｃｕ（ＮＨ3）4Ｃｌ2）などを用い、表面を腐食させることによって行なわれるが、塩酸や硫酸などの強酸を用いることもできるし、電解めっき時と逆の電位をかけることによる逆電解エッチングを用いることもできる。エッチング処理を施した後の凹凸の鈍り具合は、下地金属の種類、エッチング手法、および第１エッチング工程により得られた凹凸のサイズと深さなどによって異なるため、一概にはいえないが、鈍り具合を制御する上で最も大きな因子は、エッチング量である。ここでいうエッチング量も、第１エッチング工程と同様に、エッチングにより削られる基材の厚みである。エッチング量が小さいと、第１エッチング工程により得られた凹凸の表面形状を鈍らせる効果が不十分であり、その凹凸形状を転写して得られる防眩フィルムの光学特性があまり良くならない。一方で、エッチング量が大きすぎると、凹凸形状がほとんどなくなってしまい、ほぼ平坦な金型となってしまうので、防眩性を示さなくなってしまう。そこで、エッチング量は１〜５０μｍの範囲内とすることが好ましく、また、上記〔１〕および〔２〕で表される特定の空間周波数分布を示し、かつ傾斜角度が５°以下である面を９５％以上含む微細凹凸表面を有する防眩フィルムを得るために、第２エッチング工程におけるエッチング量は、好ましくは４〜２０μｍの範囲内、より好ましくは８〜１０μｍの範囲内である。第２エッチング工程におけるエッチング処理についても、第１エッチング工程と同様に、１回のエッチング処理によって行なってもよいし、エッチング処理を２回以上に分けて行なってもよい。エッチング処理を２回以上に分けて行なう場合には、２回以上のエッチング処理におけるエッチング量の合計が上記範囲内とされることが好ましい。
【実施例】
【０１０１】
以下に実施例を挙げて、本発明をさらに詳しく説明するが、本発明はこれら実施例に限定されるものではない。以下の例における防眩フィルムおよび防眩フィルム製造用のパターンの評価方法は、次のとおりである。
【０１０２】
〔１〕防眩フィルムの表面形状の測定
三次元顕微鏡「ＰＬμ２３００」（Ｓｅｎｓｏｆａｒ社製）を用いて、防眩フィルムの表面形状を測定した。サンプルの反りを防止するため、光学的に透明な粘着剤を用いて凹凸面が表面となるようにガラス基板に貼合してから、測定に供した。測定の際、対物レンズの倍率は２０倍として測定を行なった。水平分解能ΔｘおよびΔｙはともに０．８３μｍであり、測定面積は４２５μｍ×４２５μｍであった。
【０１０３】
（複素透過関数のエネルギースペクトルの比Ｔ12／Ｔ22およびＴ32／Ｔ22）
上で得られた測定データから、防眩フィルムの複素透過関数を二次元関数ｔ（ｘ，ｙ）として求め、得られた二次元関数ｔ（ｘ，ｙ）を離散フーリエ変換して二次元関数Ｔ（ｆx，ｆy）を求めた。二次元関数Ｔ（ｆx，ｆy）を二乗してエネルギースペクトルの二次元関数Ｔ2（ｆx，ｆy）を計算し、ｆx＝０の断面曲線であるＴ2（０，ｆy）より、空間周波数０．０１６μｍ-1におけるエネルギースペクトルＴ12および空間周波数０．１５５μｍ-1におけるエネルギースペクトルＴ22を求め、エネルギースペクトルの比Ｔ12／Ｔ22を計算した。また、空間周波数０．１０８μｍ-1におけるエネルギースペクトルＴ32を求め、エネルギースペクトルの比Ｔ32／Ｔ22についても計算した。
【０１０４】
（微細凹凸表面の傾斜角度）
上で得られた測定データをもとに、前述のアルゴリズムに基づいて計算し、凹凸面の傾斜角度のヒストグラムを作成し、そこから傾斜角度毎の分布を求め、傾斜角度が５°以下である面の割合を計算した。
【０１０５】
〔２〕防眩フィルムの光学特性の測定
（ヘイズ）
防眩フィルムのヘイズは、ＪＩＳ  Ｋ  ７１３６に規定される方法で測定した。具体的には、この規格に準拠したヘイズメータ「ＨＭ−１５０型」（村上色彩技術研究所製）を用いてヘイズを測定した。防眩フィルムの反りを防止するため、光学的に透明な粘着剤を用いて凹凸面が表面となるようにガラス基板に貼合してから、測定に供した。一般的にヘイズが大きくなると、画像表示装置に適用したときに画像が暗くなり、その結果、正面コントラストが低下しやすくなる。それ故に、ヘイズは低い方が好ましい。
【０１０６】
〔３〕防眩フィルムの防眩性能の評価
（映り込み、白ちゃけの目視評価）
防眩フィルムの裏面からの反射を防止するために、凹凸面が表面となるように黒色アクリル樹脂板に防眩フィルムを貼合し、蛍光灯のついた明るい室内で凹凸面側から目視で観察し、蛍光灯の映り込みの有無、白ちゃけの程度を目視で評価した。映り込み、白ちゃけおよび質感は、それぞれ１から３の３段階で次の基準により評価した。
【０１０７】
映り込み  １：映り込みが観察されない、
２：映り込みが少し観察される、
３：映り込みが明瞭に観察される。
【０１０８】
白ちゃけ  １：白ちゃけが観察されない、
２：白ちゃけが少し観察される、
３：白ちゃけが明瞭に観察される。
【０１０９】
（ギラツキの評価）
ギラツキは、以下の方法で評価した。すなわち、市販の液晶テレビ（ＬＣ−３２ＧＨ３（シャープ（株）製）から表裏両面の偏光板を剥離した。それらオリジナル偏光板の代わりに、背面側および表示面側とも、偏光板「スミカラン  ＳＲＤＢ３１Ｅ」（住友化学（株）製）を、それぞれの吸収軸がオリジナルの偏光板の吸収軸と一致するように粘着剤を介して貼合し、さらに表示面側偏光板の上には、以下の各例に示す防眩フィルムを凹凸面が表面となるように粘着剤を介して貼合した。この状態で、サンプルから約３０ｃｍ離れた位置から、目視観察することにより、ギラツキの程度を７段階で官能評価した。レベル１はギラツキが全く認められない状態、レベル７はひどくギラツキが観察される状態に該当し、レベル４はごくわずかにギラツキが観察される状態である。
【０１１０】
（コントラストの評価）
コントラストは、以下の方法で評価した。すなわち、市販の液晶テレビ（ＬＣ−４２ＧＸ１Ｗ（シャープ（株）製））から表裏両面の偏光板を剥離した。それらオリジナル偏光板の代わりに、背面側および表示面側とも、偏光板「スミカラン  ＳＲＤＢ３１Ｅ」（住友化学（株）製）を、それぞれの吸収軸がオリジナルの偏光板の吸収軸と一致するように粘着剤を介して貼合し、さらに表示面側偏光板の上には、以下の各例に示す防眩フィルムを凹凸面が表面となるように粘着剤を介して貼合した。この状態で、暗室において、サンプルから約１ｍ離れた位置から輝度計（「ＢＭ−５Ａ」、（株）トプコンテクノハウス製）により白表示時および黒表示時の輝度を測定することでコントラストを求めた。防眩フィルムを貼合していない、偏光板のみの状態でのコントラスト値を基準とし、これに対する防眩フィルム貼合状態時でのコントラスト値の比率で評価した。
【０１１１】
〔４〕防眩フィルム製造用のパターンの評価
作成したパターンデータを２５６階調のグレースケールの画像データとし、階調を二次元の離散関数ｇ（ｘ，ｙ）で表した。離散関数ｇ（ｘ，ｙ）の水平分解能ΔｘおよびΔｙはともに４μｍとした。得られた二次元関数ｇ（ｘ，ｙ）を離散フーリエ変換して、二次元関数Ｇ（ｆx，ｆy）を求めた。二次元関数Ｇ（ｆx，ｆy）を二乗してエネルギースペクトルの二次元関数Ｇ2（ｆx，ｆy）を計算し、ｆx＝０の断面曲線であるＧ2（０，ｆy）より、空間周波数が０μｍ-1より大きく、かつ、絶対値が最も小さい空間周波数での極大値を求めた。
【０１１２】
＜実施例１＞
直径２００ｍｍのアルミロール（ＪＩＳによるＡ５０５６）の表面に銅バラードめっきが施されたものを用意した。銅バラードめっきは、銅めっき層／薄い銀めっき層／表面銅めっき層からなるものであり、めっき層全体の厚みは、約２００μｍとなるように設定した。その銅めっき表面を鏡面研磨し、研磨された銅めっき表面に感光性樹脂を塗布、乾燥して感光性樹脂膜を形成した。ついで、図１０に示される画像データからなるパターンの複数を連続して繰り返し並べたパターンを感光性樹脂膜上にレーザー光によって露光し、現像した。レーザー光による露光、および現像は「Ｌａｓｅｒ  Ｓｔｒｅａｍ  ＦＸ」（（株）シンク・ラボラトリー製）を用いて行なった。感光性樹脂膜にはポジ型の感光性樹脂を使用した。
【０１１３】
なお、図１０に示されるパターンデータは、ドット径１６μｍの１種類のドットを多数ランダムに配置した第１のパターンに、０．０４１５〜０．０７６５μｍ-1の特定の周波数領域以外を除去するバンドパスフィルターを適用して作製した。図１０に示されるパターンから計算されるエネルギースペクトルＧ2（ｆx，ｆy）のｆx＝０における断面は、図１１に示されるとおりである。図１０に示されるパターンは、空間周波数０．０６１μｍ-1にエネルギースペクトルの極大値を示すが、０μｍ-1より大きく０．０４μｍ-1以下の範囲内には極大値を持たない。
【０１１４】
その後、塩化第二銅液で第１のエッチング処理を行なった。その際のエッチング量は５μｍとなるように設定した。第１のエッチング処理後のロールから感光性樹脂膜を除去し、再度、塩化第二銅液で第２のエッチング処理を行なった。その際のエッチング量は８μｍとなるように設定した。その後、クロムめっき加工を行ない、金型Ａを作製した。このとき、クロムめっき厚みが４μｍとなるように設定した。
【０１１５】
光硬化型樹脂組成物「ＧＲＡＮＤＩＣ  ８０６Ｔ」（大日本インキ化学工業（株）製）を酢酸エチルにて溶解して、５０重量％濃度の溶液とし、さらに、光重合開始剤であるルシリンＴＰＯ（ＢＡＳＦ社製、化学名：２，４，６−トリメチルベンゾイルジフェニルフォスフィンオキサイド）を、硬化性樹脂成分１００重量部あたり５重量部添加して塗布液を調製した。透明支持体である厚み８０μｍのトリアセチルセルロース（ＴＡＣ）フィルム上に、この塗布液を乾燥後の塗布厚みが１０μｍとなるように塗布し、６０℃に設定した乾燥機中で３分間乾燥させた。乾燥後のフィルムを、先に得られた金型Ａの凹凸面に、光硬化型樹脂組成物層が金型側となるようにゴムロールで押し付けて密着させた。この状態でＴＡＣフィルム側より、強度２０ｍＷ／ｃｍ2の高圧水銀灯からの光をｈ線換算光量で２００ｍＪ／ｃｍ2となるように照射して、光硬化型樹脂組成物層を硬化させた。この後、ＴＡＣフィルムを硬化樹脂ごと金型から剥離して、表面に凹凸を有する硬化樹脂（防眩層）とＴＡＣフィルムとの積層体からなる、透明な防眩フィルムＡを作製した。防眩フィルムＡの複素透過関数のエネルギースペクトルＴ2（ｆx，ｆy）のｆx＝０における断面は、図７に示されるとおりである。
【０１１６】
＜実施例２＞
レーザー光によって露光するパターンとして図１６に示すパターンを用い、第１のエッチング処理のエッチング量を４μｍ、第２のエッチング処理のエッチング量を１０μｍとなるように設定したこと以外は実施例１と同様にして金型Ｂを得た。得られた金型Ｂを用いたこと以外は、実施例１と同様にして防眩フィルムＢを作製した。防眩フィルムＢの複素透過関数のエネルギースペクトルＴ2（ｆx，ｆy）のｆx＝０における断面を図２１に示す。
【０１１７】
図１６に示されるパターンデータは、ドット径１２μｍの１種類のドットを多数ランダムに配置して作製した。図１６に示したパターンである画像データは９．９ｍｍ×９．９ｍｍの大きさで、１２８００ｄｐｉで作成した。図１６に示したパターンより得られたエネルギースペクトルＧ2（ｆx，ｆy）のｆx＝０における断面を図２２に示す。図２２より、図１６に示したパターンのエネルギースペクトルは、空間周波数０．０６２μｍ-1にエネルギースペクトルの極大値を示すが、０μｍ-1より大きく０．０４μｍ-1以下の範囲内には極大値を持たないことがわかる。
【０１１８】
＜実施例３＞
レーザー光によって露光するパターンとして図１７に示すパターンを用い、第１のエッチング処理のエッチング量を４μｍ、第２のエッチング処理のエッチング量を１０μｍとなるように設定したこと以外は実施例１と同様にして金型Ｃを得た。得られた金型Ｃを用いたこと以外は、実施例１と同様にして防眩フィルムＣを作製した。防眩フィルムＣの複素透過関数のエネルギースペクトルＴ2（ｆx，ｆy）のｆx＝０における断面を図２１に示す。
【０１１９】
図１７に示されるパターンデータは、ドット径２０μｍの１種類のドットを多数ランダムに配置して作製した。図１７に示したパターンである画像データは９．９ｍｍ×９．９ｍｍの大きさで、１２８００ｄｐｉで作成した。図１７に示したパターンより得られたエネルギースペクトルＧ2（ｆx，ｆy）のｆx＝０における断面を図２２に示す。図２２より、図１７に示したパターンのエネルギースペクトルは、空間周波数０．０４１μｍ-1にエネルギースペクトルの極大値を示すが、０μｍ-1より大きく０．０４μｍ-1以下の範囲内には極大値を持たないことがわかる。
【０１２０】
＜実施例４＞
レーザー光によって露光するパターンとして図１８に示すパターンを用い、第１のエッチング処理のエッチング量を３μｍ、第２のエッチング処理のエッチング量を６μｍとなるように設定したこと以外は実施例１と同様にして金型Ｄを得た。得られた金型Ｄを用いたこと以外は、実施例１と同様にして防眩フィルムＤを作製した。防眩フィルムＤの複素透過関数のエネルギースペクトルＴ2（ｆx，ｆy）のｆx＝０における断面を図２１に示す。
【０１２１】
図１８に示されるパターンデータは、ドット径１２μｍの１種類のドットを多数ランダムに配置して作製した。図１８に示したパターンである画像データは９９．２ｍｍ×９９．２ｍｍの大きさで、１２８００ｄｐｉで作成した。図１８に示したパターンより得られたエネルギースペクトルＧ2（ｆx，ｆy）のｆx＝０における断面を図２２に示す。図２２より、図１８に示したパターンのエネルギースペクトルは、空間周波数０．０５８μｍ-1にエネルギースペクトルの極大値を示すが、０μｍ-1より大きく０．０４μｍ-1以下の範囲内には極大値を持たないことがわかる。
【０１２２】
＜実施例５＞
レーザー光によって露光するパターンとして図１９に示すパターンを用い、第１のエッチング処理のエッチング量を５μｍ、第２のエッチング処理のエッチング量を１２μｍとなるように設定したこと以外は実施例１と同様にして金型Ｅを得た。得られた金型Ｅを用いたこと以外は、実施例１と同様にして防眩フィルムＥを作製した。防眩フィルムＥの複素透過関数のエネルギースペクトルＴ2（ｆx，ｆy）のｆx＝０における断面を図２１に示す。
【０１２３】
図１９に示されるパターンデータは、ＦＭスクリーンによって作製した。図１９に示したパターンである画像データは１ｍｍ×１ｍｍの大きさで、６４００ｄｐｉで作成した。図１９に示したパターンより得られたエネルギースペクトルＧ2（ｆx，ｆy）のｆx＝０における断面を図２２に示す。図２２より、図１９に示したパターンのエネルギースペクトルは、空間周波数０．０５μｍ-1にエネルギースペクトルの極大値を示すが、０μｍ-1より大きく０．０４μｍ-1以下の範囲内には極大値を持たないことがわかる。
【０１２４】
＜比較例１＞
レーザー光によって露光するパターンとして図２０に示すパターンを用い、第１のエッチング処理のエッチング量を１０μｍ、第２のエッチング処理のエッチング量を３０μｍとなるように設定したこと以外は実施例１と同様にして金型Ｆを得た。得られた金型Ｆを用いたこと以外は、実施例１と同様にして防眩フィルムＦを作製した。防眩フィルムＦの複素透過関数のエネルギースペクトルＴ2（ｆx，ｆy）のｆx＝０における断面を図２１に示す。
【０１２５】
図２０に示されるパターンデータは、ドット径３６μｍの１種類のドットを多数ランダムに配置して作製した。図２０に示したパターンである画像データは２０ｍｍ×２０ｍｍの大きさで、２４００ｄｐｉで作成した。図２０に示したパターンより得られたエネルギースペクトルＧ2（ｆx，ｆy）のｆx＝０における断面を図２２に示す。図２２より、図２０に示したパターンのエネルギースペクトルは、空間周波数が０μｍ-1より大きく０．０４μｍ-1以下の範囲内、すなわち、０．０１６μｍ-1に極大値を持つことがわかる。
【０１２６】
＜比較例２＞
直径２００ｍｍの鉄ロール（ＪＩＳによるＳＴＫＭ１３Ａ）の表面に銅バラードめっきが施されたものを用意した。銅バラードめっきは、銅めっき層／薄い銀めっき層／表面銅めっき層からなるものであり、めっき層全体の厚みは、約２００μｍとなるように設定した。その銅めっき表面を鏡面研磨し、研磨された銅めっき面に、ブラスト装置（（株）不二製作所製）を用いて、ジルコニアビーズＴＺ−ＳＸ−１７（東ソー（株）製、平均粒径：２０μｍ）を、ブラスト圧力０．３ＭＰａ（ゲージ圧）、ビーズ使用量８ｇ／ｃｍ2（ロールの表面積１ｃｍ2あたりの使用量）でブラストし、表面に凹凸をつけた後、塩化第二銅液でエッチング処理を行ない、得られた凹凸つき銅めっき鉄ロールにクロムめっき加工を行ない、金属金型Ｇを作製した。このとき、エッチング量は１０μｍとなるように設定し、クロムめっき厚みが６μｍとなるように設定した。得られた金型Ｇを用いたこと以外は、実施例１と同様にして防眩フィルムＧを作製した。防眩フィルムＧの複素透過関数のエネルギースペクトルＴ2（ｆx，ｆy）のｆx＝０における断面を図２１に示す。
【０１２７】
得られた防眩フィルムの表面形状および光学特性の評価結果を表１に示す。
【０１２８】
【表１】
2011047982.tif 000008
【０１２９】
表１に示されるように、本発明に係る実施例１〜３および５の防眩フィルムＡ〜ＣおよびＥは、十分なギラツキ抑制能および十分な防眩性（映り込み防止能）を示し、白ちゃけも発生せず、また正面コントラストの低下を引き起こすこともなかった。実施例４の防眩フィルムＤは、本発明の要件を満たしており、十分なギラツキ抑制能および防眩性を示したが、第１のエッチング処理で形成された凹凸形状に対して、第２のエッチング処理のエッチング量が少なかったために十分に傾斜角度を低減できず、傾斜角度が５°以下である面の割合が９５％を下回っているため、白ちゃけがわずかに観察された。エネルギースペクトルが０μｍ-1より大きく０．０４μｍ-1以下の範囲内に極大値を持つパターンを用いて作成された比較例１の防眩フィルムＦは、エネルギースペクトルの比Ｔ12／Ｔ22が６０００を超えているため、ギラツキが発生していた。また、所定のパターンを用いずに作成した比較例２の防眩フィルムＧは、エネルギースペクトルの比Ｔ32／Ｔ22が３未満であるため、十分な防眩性（映り込み防止能）を示さなかった。
【０１３０】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３１】
１  防眩フィルム、２  微細凹凸表面を構成する凹凸、３  防眩フィルムの投影面、４  防眩フィルムの主法線方向、６  凹凸を加味した局所的な法線、６ａ〜６ｄ  ポリゴン面の法線ベクトル、ψ  表面傾斜角度、７  金型用基材、８  研磨工程によって研磨された基材の表面、９  感光性樹脂膜、１０  露光工程において露光された感光性樹脂膜、１１  露光工程において露光されない感光性樹脂膜、１２  マスク、１３  マスクの無い箇所、１４  エッチングによって段階的に形成される表面、１５  第１エッチング工程後の基材表面（第１の表面凹凸形状）、１６  クロムめっき層、１７  クロムめっきの表面、１８  第２エッチング工程後の基材表面（第２の表面凹凸形状）、２２  防眩層の表層に透明支持体側から垂直に入射する光、２３  防眩層の表層の視認側（微細凹凸表面側）から出射する光、２４  微細凹凸表面の最低点の高さを有する仮想的な平面、２５  微細凹凸表面の最高点の高さを有する仮想的な平面、１０１  透明支持体、１０２  防眩層、１０３  微細凹凸表面。
【図１】
2011047982.tif 000009
【図２】
2011047982.tif 000010
【図３】
2011047982.tif 000011
【図４】
2011047982.tif 000012
【図７】
2011047982.tif 000013
【図８】
2011047982.tif 000014
【図９】
2011047982.tif 000015
【図１１】
2011047982.tif 000016
【図１２】
2011047982.tif 000017
【図１３】
2011047982.tif 000018
【図１４】
2011047982.tif 000019
【図１５】
2011047982.tif 000020
【図２１】
2011047982.tif 000021
【図２２】
2011047982.tif 000022
【図５】
2011047982.tif 000023
【図６】
2011047982.tif 000024
【図１０】
2011047982.tif 000025
【図１６】
2011047982.tif 000026
【図１７】
2011047982.tif 000027
【図１８】
2011047982.tif 000028
【図１９】
2011047982.tif 000029
【図２０】
2011047982.tif 000030